(57)【要約】【課題】氏名、年月日などの必要事項を直接記入できる診断用プレートを提供することにある。【解決手段】診断するための細長い平板状の診断用プレートにおいて、前記診断用プレートが、ポリスチレン系樹脂からなる混合物を射出成形してなる診断用プレートであって、前記混合物が、ポリスチレン樹脂または耐衝撃性ポリスチレン樹脂と、スチレン・ブタジエン共重合体樹脂からなり、前記診断用プレートの表面に、金型の内面に形成された凹凸が転写され、記入可能な記入欄７を設けたことを特徴とする診断用プレート２０である。【選択図】図１
2014174085.tif 000002
【特許請求の範囲】
【請求項１】
診断するための細長い平板状の診断用プレートにおいて、
前記診断用プレートが、ポリスチレン系樹脂からなる混合物を射出成形してなる診断用プレートであって、
前記混合物が、ポリスチレン樹脂または耐衝撃性ポリスチレン樹脂と、スチレン・ブタジエン共重合体樹脂からなり、
前記診断用プレートの表面に、金型の内面に形成された凹凸が転写され、記入可能な記入欄を設けたことを特徴とする診断用プレート。
【請求項２】
前記凹凸が、平均粒径が１００〜１５０μｍのガラスビーズを用いたサンドブラスト法により形成されてなることを特徴とする請求項１記載の診断用プレート。
【請求項３】
前記スチレン・ブタジエン共重合体樹脂の混合比率が、前記ポリスチレン樹脂または前記耐衝撃性ポリスチレン樹脂に対する重量比で、２０〜３０重量％であることを特徴とする請求項１または請求項２記載の診断用プレート。
【発明の詳細な説明】
【技術分野】
【０００１】
本発明は、インフルエンザや妊娠診断用などの診断用プレートに関する。特に診断用プレートの表面に、筆記用具を用い記入可能な記入欄を設けた診断用プレートに関するものである。
【背景技術】
【０００２】
現在、インフルエンザや妊娠診断用などの診断用プレートは、プレート上に設けられた検体滴下部と、判定窓からなり、使用方法としては、検体液を検体滴下部に滴下してから、判定窓を通じて判定している。判定するまで時間を要するために、プレートに必要項目、例えば、氏名、年月日を記入する必要がある。図３に従来の診断用プレート３０の一例を示している。図３−１は、プレート３０は、プレート上に設けられた検体滴下部１と、判定窓２からなっている。図３−２は、必要項目を記入するために貼着される粘着ラベル１５の一例である。氏名記入欄３、年記入欄４、月記入欄５、日記入欄６を有しているものである。図３−３は、この粘着ラベル１５をプレートに貼着し、氏名や年月日などを記入できる診断用プレートとして使用されている。
【０００３】
しかし、この方法では、プレートとは別部材の粘着ラベルを使用するため、生産コストがアップする。また粘着ラベルを貼着する手間が掛かるなどの問題がある。
【０００４】
また、筆記性を持たせた塗布層を薬剤用包装体に設けた提案がある（特許文献１）。
【０００５】
この方法は、プラスチックフィルムや成形体に直に筆記できるように、筆記性を有する塗布層を印刷またはコーティングで設けたものである。
【０００６】
しかし、この方法は、印刷工程が増えることから作業が煩雑になり、生産コストもアップする。さらに、塗布された塗布層が剥がれて検体滴下部に混入したり、判定窓に付着したりする恐れがある。
【０００７】
よって、診断用プレートの表面に、氏名や年月日などの必要項目を直接記入できるものが要望されている。
【先行技術文献】
【特許文献】
【０００８】
【特許文献１】特開平１０−２６４９６４号公報
【発明の概要】
【発明が解決しようとする課題】
【０００９】
本発明は、背景技術の問題を鑑みて、氏名、年月日などの必要事項を直接記入できる診断用プレートを提供することにある。
【課題を解決するための手段】
【００１０】
上記の課題を解決するために、発明者らは鋭意検討を行い、本発明を完成した。
【００１１】
本発明の請求項１に係る発明は、診断するための細長い平板状の診断用プレートにおいて、
前記診断用プレートが、ポリスチレン系樹脂からなる混合物を射出成形してなる診断用プレートであって、
前記混合物が、ポリスチレン樹脂または耐衝撃性ポリスチレン樹脂と、スチレン・ブタジエン共重合体樹脂からなり、
前記診断用プレートの表面に、金型の内面に形成された凹凸が転写され、記入可能な記入欄を設けたことを特徴とする診断用プレートである。
【００１２】
本発明の請求項２に係る発明は、前記凹凸が、平均粒径が１００〜１５０μｍのガラスビーズを用いたサンドブラスト法により形成されてなることを特徴とする請求項１記載の診断用プレートである。
【００１３】
本発明の請求項３に係る発明は、前記スチレン・ブタジエン共重合体樹脂の混合比率が、前記ポリスチレン樹脂または前記耐衝撃性ポリスチレン樹脂に対する重量比で、２０〜３０重量％であることを特徴とする請求項１または請求項２記載の診断用プレートである。
【発明の効果】
【００１４】
本発明の診断用プレートは、ポリスチレン樹脂または耐衝撃性ポリスチレン樹脂と、スチレン・ブタジエン共重合体樹脂の混合物を、射出成形と同時に、金型の内面に形成された凹凸をプレート表面に転写し、記入可能な記入欄を形成したものである。生産性を有した診断用プレートを提供できる。
【００１５】
本発明の請求項１によれば、診断用プレートが、ポリスチレン系樹脂からなる混合物を射出成形してなる診断用プレートであって、混合物が、ポリスチレン樹脂または耐衝撃性ポリスチレン樹脂と、スチレン・ブタジエン共重合体樹脂からなり、射出成形と同時にプレート表面に、金型の内面に形成された凹凸が転写され、記入可能な記入欄を設けることができる。生産性を有した診断用プレートである。
【００１６】
本発明において、筆記用具とは、通常使用されている、鉛筆、ボールペン、万年筆、マジックインク、サインペンなどが挙げられる。
【００１７】
また、記入欄は、例えば、氏名、年月日、受付担当者、その他の情報などを記入する箇所である。
【００１８】
本発明の請求項２によれば、凹凸が、平均粒径が１００〜１５０μｍのガラスビーズを用いたサンドブラスト法により形成されてなることにより、プレートの表面に形成される記入欄に鮮明に記入できる。即ち筆記性を向上させることができる。
【００１９】
本発明の請求項３によれば、スチレン・ブタジエン共重合体樹脂の混合比率が、ポリスチレン樹脂または耐衝撃性ポリスチレン樹脂に対する重量比で、２０〜３０重量％であることにより、記入欄への記入を一層鮮明にすることができる。一層筆記性を向上させることができる。
【００２０】
本発明の記入欄は、金型の内面の記入欄が配される部位に、サンドブラスト法による凹凸を形成し、射出成形と同時に、プレート表面に凹凸が転写されて形成される。記入欄の表面は凹凸であり、筆記用具を用い記入ができるものである。
【図面の簡単な説明】
【００２１】
【図１】本発明の診断用プレートの一例を示す説明図である。
【図２】記入欄のＬ−Ｌ´線の断面の一例を示す説明図である。
【図３】従来の診断用プレートの一例を示す説明図である。
【発明を実施するための形態】
【００２２】
以下に本発明を実施するための最良の形態について具体的に説明する。
【００２３】
図１は、本発明の診断用プレートの一例を示す説明図である。本発明の診断用プレート２０の斜視図である。プレート２０の表面には、検体液を滴下させる検体滴下部１と、判定窓２が形成されている。また記入欄７には、検体提供者の氏名記入欄３、年記入欄４、月記入欄５、日記入欄６などが形成され、それぞれ記入できるようになっている。それぞれの記入欄の表面は凹凸に形成されており、筆記用具、例えば、鉛筆、ボールペン、マジックインクなどで記入することができる。
【００２４】
図２は、記入欄のＬ−Ｌ´線の断面の一例を示す説明図である。成形体９の表面には、金型の内面に形成された凹凸が、射出成形と同時に転写され、凹凸８が形成されている。即ち記入欄が形成されている。金型内面への凹凸形成は、サンドブラスト法により可能である。特に表面粗さで、算術平均粗さＲａが、２５〜７０μｍであることにより、記入欄に筆記性を発現させ、記入可能にすることができる。
【００２５】
金型内面への凹凸形成は、サンドブラスト法が好ましい。平均粒径が１００〜１５０μｍのガラスビーズを使用して形成することにより、安定して記入欄を設けることができる。金型内面の凹凸は、表面粗さで、算術平均粗さＲａが、２５〜７０μｍの範囲が好ましい。また転写された凹凸は、算術平均粗さＲａが、１８〜５０μｍ程度を示し、筆記性を発現させ、記入可能な記入欄を設けることができる。
【００２６】
さらに、本発明の実施する形態を詳しく説明する。
【００２７】
本発明の診断用プレートに使用するポリスチレン樹脂は、汎用ポリスチレン樹脂であり、特に限定されるものではなく、例えば、スチレン、α−メチルスチレン、ビニルトルエン、エチルスチレン、ｉ−プロピルスチレン、ｔ−ブチルスチレン、ジメチルスチレン、ブロモスチレン、クロロスチレンなどのスチレン系単量体の単独重合体またはこれらの共重合体などが挙げられる。
【００２８】
また、上記スチレン系単量体とビニル単量体との共重合体であってもよく、このようなビニル単量体としては、例えば、メチル（メタ）アクリレート、エチル（メタ）アクレート、ブチル（メタ）アクリレート、セチル（メタ）アクリレートなどのアルキル（メタ）アクリレート、（メタ）アクリロニトリル、ジメチルマレエート、ジメチルフマレート、ジエチルフマレート、エチルフマレートの他、ジビニルベンゼン、アルキレングリコールジメタクリレートなどの二官能性単量体などが挙げられる。
【００２９】
また、耐衝撃性ポリスチレン樹脂としては、ポリスチレン樹脂にブタジエンなどのゴム成分を含有するものであり、例えば、該ゴム成分がスチレン系単量体と共重合しているコポリマーや、該コポリマーと他のホモポリマーあるいはコポリマーとのブレンド樹脂などが挙げられる。
【００３０】
また、ポリスチレン樹脂または耐衝撃性ポリスチレン樹脂としては、添加剤を除いたものが好ましい。これらの樹脂は、多くの種類が市販されており、求めるものが入手容易であるばかりでなく比較的安価な点においても好適である。
【００３１】
本発明の診断用プレートに用いるポリスチレン系樹脂からなる混合物としては、ポリスチレン樹脂または耐衝撃性ポリスチレン樹脂と、スチレン・ブタジエン共重合体樹脂からなる。混合物が、スチレン・ブタジエン共重合体樹脂の混合比率が、ポリスチレン樹脂または耐衝撃性ポリスチレン樹脂に対する重量比で、２０〜３０重量％であることにより、
鉛筆、ボールペン（水性、油性）、マジックインクなどの筆記用具を用い鮮明に記入することができる。例えば、スチレン・ブタジエン共重合体樹脂の混合比率が、２０重量％未満になると、鉛筆での筆記性が低下するなどの不具合がでる。また３０重量％を超えると、鉛筆、ボールペン、マジックインクでの筆記性が低下したり、またプレート自体の剛性（腰）が低下することから筆記性に悪影響を及ぼす。
【００３２】
金型の内面に凹凸を形成する方法は、サンドブラスト法やエッチング法で可能であるが、生産性からサンドブラスト法が好ましい。サンドブラスト法に使用する研磨材としては、ジルコンビーズなどのセラミック系、ガラスビーズなどのガラス系、ステンレスビーズ、アルミナなどの金属系、ポリカーボネートなどの樹脂系などが可能であるが、中でもガラスビーズやアルミナなどが、比較的安価で好ましい。特にガラスビーズは、＃１５０〜＃１２０のメッシュを透した平均粒径１００〜１５０μｍのものが好ましい。これらを用いて形成される凹凸の表面粗さは、算術平均粗さＲａが、２５〜７０μｍになるように形成するのが好ましい。また転写された凹凸は、算術平均粗さＲａが、１８〜５０μｍ程度を示し、筆記性を発現させ、記入可能な記入欄を設けることができる。
【００３３】
また、診断用プレートの表面を白色化することで、記入された文字をより鮮明にすることができる。例えば、ポリスチレン系樹脂からなる混合物に、白色顔料を添加し白色度を増すことができる。白色顔料としては、例えば、二酸化チタン、酸化マグネシウム、炭酸カルシウム、炭酸マグネシウム、水酸化マグネシウム、水酸化アルミニウム、水酸化カルシウム、硫酸バリウムなどの無機酸化物などが挙げられる。これら白色顔料は、診断に悪影響を及ぼさないものであれば、適宜添加することができる。
【００３４】
白色顔料を添加したポリスチレン系樹脂からなる混合物を用い、例えば、二色射出成形法により、プレートの表面層に白色化した層を設けて診断用プレートを形成することができる。
【００３５】
また、金型へのサンドブラスト加工は、キャビティまたはコアのいずれの金型でもよく限定はされない。製品の品質性、生産性などから適宜決めればよい。
【００３６】
以下に、本発明の具体的実施例について説明する。
【実施例１】
【００３７】
耐衝撃性ポリスチレン樹脂に、スチレン・ブタジエン共重合体樹脂を重量比で、２０重量％混合した混合物を作成した。
【００３８】
次に、コア金型の内面に、射出成形後の記入欄に配される部位に、＃１５０メッシュを透した平均粒径が１００〜１２５μｍのガラスビーズを使用して、サンドブラスト法により凹凸を形成した。凹凸の算術平均粗さは２５μｍであった。
【００３９】
上記混合物を射出成形により、縦３０ｍｍ、横１００ｍｍ、厚さ１０ｍｍの細長い平板状の筆記評価用プレートを作成した。プレートの表面にはコア金型の内面に形成した凹凸が転写されていた。プレートの凹凸の算術平均粗さは１８μｍであった。
【実施例２】
【００４０】
耐衝撃性ポリスチレン樹脂に、スチレン・ブタジエン共重合体樹脂を重量比で、３０重量％混合した混合物を作成した以外は、実施例１と同様に行い、筆記評価用のプレートを作成した。
【実施例３】
【００４１】
＃１２０メッシュを透した平均粒径が１２５〜１５０μｍのガラスビーズを使用して、サンドブラスト法により凹凸を作成した以外は、実施例１と同様に行い、筆記評価用のプレートを作成した。金型内面の凹凸の算術平均粗さは７０μｍであった。プレートの凹凸の算術平均粗さは５０μｍであった。
【実施例４】
【００４２】
＃１２０メッシュを透した平均粒径が１２５〜１５０μｍのガラスビーズを使用して、サンドブラスト法により凹凸を作成した以外は、実施例２と同様に行い、筆記評価用のプレートを作成した。
【００４３】
以下に、本発明の比較例について説明する。
【００４４】
＜比較例１＞
耐衝撃性ポリスチレン樹脂に、スチレン・ブタジエン共重合体樹脂を重量比で、１０重量％混合した混合物を作成した以外は、実施例１と同様に行い、筆記評価用のプレートを作成した。
【００４５】
＜比較例２＞
耐衝撃性ポリスチレン樹脂に、スチレン・ブタジエン共重合体樹脂を重量比で、４０重量％混合した混合物を作成した以外は、実施例１と同様に行い、筆記評価用のプレートを作成した。
【００４６】
＜比較例３＞
耐衝撃性ポリスチレン樹脂に、スチレン・ブタジエン共重合体樹脂を重量比で、５０重量％混合した混合物を作成した以外は、実施例１と同様に行い、筆記評価用のプレートを作成した。
【００４７】
＜比較例４＞
耐衝撃性ポリスチレン樹脂に、スチレン・ブタジエン共重合体樹脂を重量比で、１０重量％混合した混合物を作成した以外は、実施例３と同様に行い、筆記評価用のプレートを作成した。
【００４８】
＜比較例５＞
耐衝撃性ポリスチレン樹脂に、スチレン・ブタジエン共重合体樹脂を重量比で、４０重量％混合した混合物を作成した以外は、実施例３と同様に行い、筆記評価用のプレートを作成した。
【００４９】
＜比較例６＞
耐衝撃性ポリスチレン樹脂に、スチレン・ブタジエン共重合体樹脂を重量比で、５０重量％混合した混合物を作成した以外は、実施例３と同様に行い、筆記評価用のプレートを作成した。
【００５０】
＜比較例７＞
＃１００メッシュを透した平均粒径が１５０〜１８０μｍのガラスビーズを使用して、サンドブラスト法により凹凸を作成した以外は、実施例１と同様に行い、筆記評価用のプレートを作成した。金型内面の凹凸の算術平均粗さは９０μｍであった。またプレートの凹凸の算術平均粗さは７０μｍであった。
【００５１】
＜比較例８＞
＃８０メッシュを透した平均粒径が１８０〜２５０μｍのガラスビーズを使用して、サン
ドブラスト法により凹凸を作成した以外は、実施例１と同様に行い、筆記評価用のプレートを作成した。金型内面の凹凸の算術平均粗さは１１０μｍであった。またプレートの凹凸の算術平均粗さは８０μｍであった。
【００５２】
＜比較例９＞
＃１００メッシュを透した平均粒径が１５０〜１８０μｍのガラスビーズを使用して、サンドブラスト法により凹凸を作成した以外は、実施例２と同様に行い、筆記評価用のプレートを作成した。
【００５３】
＜比較例１０＞
＃８０メッシュを透した平均粒径が１８０〜２５０μｍのガラスビーズを使用して、サンドブラスト法により凹凸を作成した以外は、実施例２と同様に行い、筆記評価用のプレートを作成した。
【００５４】
＜比較例１１＞
サンドブラスト加工しない（鏡面）コア金型を用いた以外は、実施例１と同様に行い、筆記評価用のプレートを作成した。
【００５５】
＜比較例１２＞
サンドブラスト加工しない（鏡面）コア金型を用いた以外は、実施例２と同様に行い、筆記評価用のプレートを作成した。
【００５６】
＜評価方法＞
実施例１〜４、比較例１〜１２の筆記評価用のプレートの凹凸面に、筆記用具として、鉛筆（ＨＢ）、ボールペン（水性、油性）、マジックインクを用い筆記性の評価を行った。評価結果を、○：筆記できる。△：はじいたりするが筆記できる。×：筆記できない。とした。
【００５７】
＜評価結果＞
表１に示す。
【００５８】
【表１】
2014174085.tif 000003
耐衝撃性ポリスチレン樹脂に、スチレン・ブタジエン共重合体樹脂を重量比で、２０〜３０重量％混合した混合物を使用し、＃１５０〜１２０メッシュを透した平均粒径１００〜１５０μｍのガラスビーズを用いてサンドブラストしたものでは、鉛筆（ＨＢ）、ボールペン（水性、油性）、マジックインクでは、鮮明に筆記することができ記入することができた。
【００５９】
しかし、＃１５０〜１２０メッシュを透した平均粒径１００〜１５０μｍのガラスビーズを用いてサンドブラストしたものを用い、スチレン・ブタジエン共重合体樹脂を重量比で、１０重量％の混合物を使用したものでは、鉛筆では筆記し難くかった。また重量比で、４０重量％の混合物では、鉛筆では筆記し難く、かつマジックインクでも一部が滲むことがあった。重量比で、５０重量％の混合物では、プレート自体の剛性（腰）がなく、鉛筆では筆記し難く、かつマジックインクでも滲んだ。
【００６０】
スチレン・ブタジエン共重合体樹脂を重量比で、２０重量％の混合物を使用し、＃１００メッシュを透したガラスビーズでサンドブラストしたものでは、マジックインクで一部滲みが生じた。
【００６１】
スチレン・ブタジエン共重合体樹脂を重量比で、２０重量％の混合物を使用し、＃８０
メッシュを透したガラスビーズでサンドブラストしたものでは、鉛筆（ＨＢ）、ボールペン（水性、油性）では、鮮明に筆記できず、またマジックインクで滲みが生じた。
【００６２】
スチレン・ブタジエン共重合体樹脂を重量比で、３０重量％の混合物を使用し、＃１００メッシュを透したガラスビーズでサンドブラストしたものでは、マジックインクで一部滲みが生じた。
【００６３】
スチレン・ブタジエン共重合体樹脂を重量比で、３０重量％の混合物を使用し、＃８０メッシュを透したガラスビーズでサンドブラストしたものでは、鉛筆（ＨＢ）、ボールペン（水性、油性）では、鮮明に筆記できず、またマジックインクで滲みが生じた。
【００６４】
スチレン・ブタジエン共重合体樹脂を重量比で、２０重量％および３０重量％の混合物を使用し、それぞれサンドブラストをせず、鏡面にしたものでは、鉛筆（ＨＢ）、ボールペン（水性、油性）では、筆記し難かった。
【００６５】
以上から、本発明の診断用プレートは、粘着ラベルや、筆記可能な塗布層を設けることなく、射出成形と同時に記入可能な記入欄を設けたものである。生産性に有した診断用プレートである。
【符号の説明】
【００６６】
１    検体滴下部
２    判定窓
３    氏名記入欄
４    年記入欄
５    月記入欄
６    日記入欄
７    記入欄
８    凹凸
９    成形体
１５  粘着ラベル
２０  本発明の診断用プレート
３０  従来の診断用プレート
【図１】
2014174085.tif 000004
【図２】
2014174085.tif 000005
【図３】
2014174085.tif 000006